(57)【特許請求の範囲】
【請求項１】
ゴム製品を補強するための補強用コードであって、
含まれるストランドが１つのみであり、
前記ストランドは、束ねられて一方向に撚られた複数のフィラメントによって構成された前記フィラメントの束と、前記束の少なくとも表面に形成された被膜とによって構成されており、
前記束は、実質的に、ガラス繊維フィラメント、炭素繊維フィラメント、アラミド繊維フィラメント、またはポリパラフェニレンベンゾビスオキサゾール繊維フィラメントによって構成されており、
前記束に含まれる前記フィラメントの数が２５０〜４８０００本の範囲にあり、
前記フィラメントの束の撚り数が２０〜４００回／ｍの範囲にあり、
前記被膜は、ゴムラテックスと架橋剤とを含む水性処理剤によって形成された被膜であり、
前記水性処理剤は、ニトリルゴム、水素化ニトリルゴム、カルボキシル変性されたニトリルゴム、およびカルボキシル変性された水素化ニトリルゴムからなる群より選ばれる少なくとも１つのゴムのラテックスを主成分として含み、
前記水性処理剤が、レゾルシン−ホルムアルデヒド縮合物を含まない、補強用コード。
【請求項２】
前記被膜の質量が、前記フィラメントの束の質量の７〜３０％の範囲にある、請求項１に記載の補強用コード。
【請求項３】
前記水性処理剤において、前記架橋剤の質量が前記ゴムラテックスのゴムの質量の１０〜１００％の範囲にある、請求項１または２に記載の補強用コード。
【請求項４】
前記被膜の質量が、前記フィラメントの束の質量の１０〜２５％の範囲にある、請求項１〜３のいずれか１項に記載の補強用コード。
【請求項５】
前記フィラメントの束が、ガラス繊維フィラメントによって構成されている、請求項１〜４のいずれか１項に記載の補強用コード。
【請求項６】
前記フィラメントの束が、炭素繊維フィラメントによって構成されている、請求項１〜４のいずれか１項に記載の補強用コード。
【請求項７】
前記フィラメントの束が、アラミド繊維フィラメントによって構成されている、請求項１〜４のいずれか１項に記載の補強用コード。
【請求項８】
前記フィラメントの束が、ポリパラフェニレンベンゾビスオキサゾール繊維フィラメントによって構成されている、請求項１〜４のいずれか１項に記載の補強用コード。
【請求項９】
前記架橋剤が、マレイミド系架橋剤およびポリイソシアネートからなる群より選ばれる少なくとも１つを含む、請求項１〜８のいずれか１項に記載の補強用コード。
【請求項１０】
前記ストランドは、前記複数のフィラメントを束ねたものに前記水性処理剤を塗布した後、その束ねたものを一方向に撚ることによって形成される、請求項１〜９のいずれか１項に記載の補強用コード。
【請求項１１】
請求項１〜１０のいずれか１項に記載の補強用コードで補強されたゴム製品。
【請求項１２】
伝動ベルトである、請求項１１に記載のゴム製品。
【請求項１３】
噛み合い伝動ベルトまたは摩擦伝動ベルトである、請求項１２に記載のゴム製品。
【請求項１４】
歯付ベルト、平ベルト、丸ベルト、Ｖベルト、またはＶリブドベルトである、請求項１３に記載のゴム製品。
【発明の詳細な説明】
【技術分野】
【０００１】
本発明は、ゴム製品を補強するための補強用コード、およびそれを用いたゴム製品に関する。
【背景技術】
【０００２】
自動車用の内燃機関のカムシャフト駆動、インジェクションポンプなどの補機駆動、および、産業機械の動力の伝達には、ゴムベルトやチェーンが使用されている。近年、カムシャフト駆動用として、金属チェーンが使用されることが増えている。しかし、燃費向上などの観点から、動力伝達効率に優れるゴムベルトの使用があらためて検討されている。ゴムベルトは、金属チェーンに比べて強度や弾性力が高く、高負荷や高屈曲の条件でも使用できる。また、ゴムベルトは、寸法安定性にも優れている。しかし、油や水が存在する環境下ではゴムベルトの強度が著しく低下する場合があるため、ゴムベルトの用途は限定されている。
【０００３】
水や油が付着する環境下でも強度が低下しないゴムベルトは長く研究されてきたが、ゴムベルトに要求されるすべての性能を満足する製品は、まだ実現されていない。
【０００４】
一般的に、ゴムベルトは、ゴムとゴムに埋め込まれた補強用コードとを含む。ゴムベルトの強度は補強用コードの強度に依存するため、補強用コードはゴムベルトの寿命を決定する重要な部材である。
【０００５】
ゴムベルトの耐熱、耐水、および耐油性を改良するために、補強用コードについて種々の提案がなされてきた。例えば、特許文献１（特開平０６−２１２５７２号公報）は、レゾルシン−ホルムアルデヒド水溶性縮合物およびニトリル基含有高飽和共重合体ゴムラテックスを含む処理剤を開示している。
【０００６】
また、特許文献２（特開２００３−２６８６７８号公報）は、レゾルシン・ホルムアルデヒド水溶性縮合物およびブタジエン・アクリロニトリル共重合体ラテックスのみからなる処理剤を開示している。
【０００７】
また、特許文献３（国際出願公開ＷＯ２００６／００１３８５）は、被膜を介して密着した複数のストランドを含むコードを用いることによって、コード内部への水や油の侵入を防ぐ手法を開示している。この手法によって、複数のストランドを含むコードの耐久性は大幅に向上した。しかし、より厳しい条件においてコードを使用できるように、コードの特性の更なる向上が求められている。
【先行技術文献】
【特許文献】
【０００８】
【特許文献１】特開平０６−２１２５７２号公報
【特許文献２】特開２００３−２６８６７８号公報
【特許文献３】国際出願公開ＷＯ２００６／００１３８５
【発明の概要】
【発明が解決しようとする課題】
【０００９】
油や水がかかる環境下でゴムベルトを使用すると、ベルトの端面から水や油がベルト内の補強用コードにまで浸透することがある。浸透した水や油は、補強用コードに塗布された接着剤を膨潤させたり、ストランド間の隙間に入ってベルトとコードの一体性を失わせたりすることによって、ゴムベルトの強度を急激に低下させることがある。補強用繊維に塗布される接着剤として耐油性が高い接着剤を用いても、ストランド間へ油が浸透することを完全に防ぐことは容易ではない。そのため、油や水がある環境で使用する場合には、それらがない環境で使用する場合に比べて、補強用コードの強度が低下しやすい。
【００１０】
補強用コードとして用いられるガラス繊維コードは、たとえば、以下の方法で作製される。まず、２００〜６００本程度のガラス繊維フィラメントの束に接着剤を塗布して下撚りをすることによって、ストランドを形成する。次に、このストランドを複数本撚り合わせることによって、ガラス繊維コードを得る。上述したように、ストランド間の空隙をなくす方法が従来から提案されている。しかし、ゴムベルトが使用されると、補強用コードのストランド間に、繰り返し、せん断力が加わる。その結果、ストランド間に亀裂が生じ、その亀裂に水や油が浸透して補強用ベルトの強度が低下する恐れがある。このような強度の低下は、ガラス繊維フィラメントの代わりに炭素繊維フィラメントを用いた場合でも、同様に生じる恐れがある。
【００１１】
このような状況において、本発明の目的の１つは、水や油が存在する環境下で繰返し応力を与えても強度低下が小さい補強用コード、およびそれを用いたゴム製品を提供することである。
【課題を解決するための手段】
【００１２】
本発明の補強用コードは、ゴム製品を補強するための補強用コードであって、含まれるストランドが１つのみであり、前記ストランドは、束ねられて一方向に撚られた複数のフィラメントによって構成された前記フィラメントの束と、前記束の少なくとも表面に形成された被膜とによって構成されており、前記束は、実質的に、ガラス繊維フィラメント、炭素繊維フィラメント、アラミド繊維フィラメント、またはポリパラフェニレンベンゾビスオキサゾール繊維フィラメントによって構成されており、前記束に含まれる前記フィラメントの数が２５０〜４８０００本の範囲にあり、前記フィラメントの束の撚り数が２０〜４００回／ｍの範囲にあり、前記被膜は、ゴムラテックスと架橋剤とを含む水性処理剤によって形成された被膜である。
【００１３】
本発明のゴム製品は、本発明の補強用コードで補強されている。
【発明の効果】
【００１４】
本発明の補強用コードに含まれるストランドは１本のみであり、ストランドの表面に被膜が形成されている。そのため、複数のストランドで構成された補強用コードに比べて、本発明の補強用コードは、水および／または油が付着する環境下におけるゴムベルトの耐屈曲疲労性を大きく改善できる。また、本発明の補強用コードの製造では、複数のストランドを束ねて撚り合わせる工程、すなわち、上撚りの工程を省略できる。そのため、本発明によれば、補強用コードを安価に製造できる。
【図面の簡単な説明】
【００１５】
【図１】本発明の補強用コードを含むゴム製品の一例を示す、一部断面斜視図である。
【図２】実施例で行われた屈曲試験を模式的に示す図である。
【発明を実施するための形態】
【００１６】
以下、本発明の実施形態について説明する。なお、以下の説明では、本発明の実施形態について例を挙げて説明するが、本発明は以下で説明する例に限定されない。以下の説明では、具体的な数値や材料を例示する場合があるが、本発明の効果が得られる限り、他の数値や材料を適用してもよい。また、以下で説明する化合物は、特に記載がない限り、単独で用いてもよいし、複数種を併用してもよい。
【００１７】
［補強用コード］
本発明の補強用コードは、ゴム製品を補強するためのコードである。この補強用コードに含まれるストランドは、１つのみである。そのストランドは、束ねられて一方向に撚られた複数のフィラメント（補強用繊維フィラメント）によって構成されたフィラメントの束と、その束の少なくとも表面に形成された被膜とによって構成されている。フィラメントの束は、実質的に、ガラス繊維フィラメント、炭素繊維フィラメント、アラミド繊維フィラメント、またはＰＢＯ（ポリパラフェニレンベンゾビスオキサゾール）繊維フィラメントによって構成されている。フィラメントの束に含まれるフィラメントの数は、２５０〜４８０００本の範囲にある。フィラメントの束の撚り数は、２０〜４００回／ｍの範囲にある。被膜は、ゴムラテックスと架橋剤とを含む水性処理剤によって形成された被膜である。以下では、被膜の形成に用いられる水性処理剤を、「水性処理剤（Ａ）」という場合がある。
【００１８】
なお、フィラメントの束は、フィラメントの束を複数本束ねたものであってもよい。この場合、複数本のフィラメントの束のそれぞれには、撚りがかけられていない。
【００１９】
水性処理剤（Ａ）は、ゴムのラテックスを主成分として含む。ここで、主成分とは、その固形分が、水性処理剤（Ａ）の固形分の５０質量％以上を占める成分を意味する。水性処理剤（Ａ）は、ニトリルゴム、水素化ニトリルゴム、カルボキシル変性されたニトリルゴム、およびカルボキシル変性された水素化ニトリルゴムからなる群より選ばれる少なくとも１つのゴムのラテックスを主成分として含むことが好ましい。水性処理剤（Ａ）は、これらのゴムラテックスの１種類のみを含んでもよいし、これらのゴムラテックスの複数種を含んでもよい。これらのゴムラテックスは、油による膨潤が小さく耐油性に優れる点で好ましい。なお、この明細書において、「ニトリルゴム」という用語は、特に記載がない限り、水素化もカルボキシル変性もされていないニトリルゴム（アクリロニトリル−ブタジエン共重合体ゴム）を意味する。
【００２０】
水性処理剤（Ａ）は、上記のゴムラテックスに加えて、他のゴムラテックスを含んでもよい。他のゴムラテックスの例には、ブタジエン・スチレン共重合体ラテックス、ジカルボキシル化ブタジエン・スチレン共重合体ラテックス、ビニルピリジン・ブタジエン・スチレンターポリマーラテックス、クロロプレンラテックス、ブタジエンラテックス、クロロスルホン化ポリエチレンラテックスが含まれる。水性処理剤（Ａ）は、これらのゴムラテックスを複数種含んでもよい。
【００２１】
水性処理剤（Ａ）の固形分に占めるラテックスのゴムの割合は、好ましくは６０質量％以上（たとえば６７〜８０質量％）である。ラテックスが多いほど被膜は柔軟になるが、その一方で、被膜の接着性が低下する。そのため、水性処理剤（Ａ）に占めるゴムの割合は、マトリックスゴムとの相溶性や接着のしやすさを考慮して決定することが好ましい。水性処理剤（Ａ）の固形分に占めるゴムの割合が５０質量％より小さいと、補強用コードの柔軟性が低下し、ゴム製品（たとえばゴムベルト）の寿命が短くなる場合がある。
【００２２】
水性処理剤（Ａ）は、架橋剤を含む。この架橋剤によって、マトリックスゴムとの接着性を向上できる。水性処理剤（Ａ）に含まれる架橋剤の例には、Ｐ−キノンジオキシムなどのキノンジオキシム系架橋剤、ラウリルメタアクリレートやメチルメタアクリレートなどのメタアクリレート系架橋剤、ＤＡＦ（ジアリルフマレート）、ＤＡＰ（ジアリルフタレート）、ＴＡＣ（トリアリルシアヌレート）およびＴＡＩＣ（トリアリルイソシアヌレート）などのアリル系架橋剤、ビスマレイミド、フェニールマレイミドおよびＮ，Ｎ’−ｍ−フェニレンジマレイミドなどのマレイミド系架橋剤、芳香族または脂肪族の有機ジイソシアネート、ポリイソシアネート、芳香族ニトロソ化合物、硫黄、および過酸化物が含まれる。これらの架橋剤は、単独で用いてもよいし、複数種を組み合わせて用いてもよい。これらの架橋剤は、水性処理剤に含まれるゴムラテックスの種類、および補強用コードが埋め込まれるマトリックスゴムの種類などを考慮して選択される。また、これら架橋剤は、水分散体の形態で用いることが、水性処理剤中に均質に存在させるためには好ましい。架橋剤は、マレイミド系架橋剤、有機ジイソシアネート、および芳香族ニトロソ化合物からなる群より選ばれる少なくとも１つであってもよい。
【００２３】
上記の架橋剤の中でも、マレイミド系架橋剤およびポリイソシアネートからなる群より選ばれる少なくとも１つを用いることが好ましい。マレイミド系架橋剤の中でも、４，４’−ビスマレイミドジフェニルメタンは、水に分散したときの安定性がよく、架橋効果が高く、架橋後の耐熱性も高いので、好適に用いられる。マレイミド系架橋剤およびポリイソシアネートは、それぞれ、ゴムラテックスと組み合わせることによって、補強用コードとマトリックスゴムとの接着性を特異的に高めることができる。特に、カルボキシル変性された水素化ニトリルゴムのラテックスとマレイミド系架橋剤との組み合わせは、接着性をより高めることができるため好ましい。
【００２４】
水性処理剤（Ａ）は、レゾルシン−ホルムアルデヒド縮合物を含まないことが好ましい。その場合、補強用コードの製造時に、ホルムアルデヒドおよびアンモニアなどの環境負荷の大きい物質を使用しなくてもよくなるため、作業者のための環境対策が不要になる。ただし、水性処理剤（Ａ）は、レゾルシン−ホルムアルデヒド縮合物を含んでもよい。
【００２５】
好ましい一例では、本発明の補強用コードは、複数のフィラメントを束ねたものに水性処理剤（Ａ）を塗布した後、その束ねたものを一方向に撚ることによって形成される。
【００２６】
水性処理剤（Ａ）の構成成分（溶媒を除く）は、溶媒中に分散または溶解される。水性処理剤（Ａ）の溶媒は、５０質量％以上の割合で水を含む水性溶媒である。水性溶媒中の水の含有率は、８０質量％以上や９０質量％以上や１００質量％であってもよい。水性溶媒としては、取り扱い性がよく、構成成分の濃度管理が容易であり、有機溶媒と比較して環境負荷が格段に軽減されることから、水が好適に用いられる。なお、水性溶媒は、低級アルコールなどを含んでいてもよい。低級アルコールの例には、炭素数が４以下や３以下のアルコール（たとえばメタノールやエタノールやプロパノール）が含まれる。ただし、水性溶媒は、低級アルコール以外の有機溶媒を含まないことが好ましい。
【００２７】
水性処理剤（Ａ）は、ゴムラテックスおよび架橋剤に加えて他の成分を含んでもよい。たとえば、水性処理剤（Ａ）は、カーボンブラックやシリカなどの充填材や、樹脂、可塑剤、老化防止剤、安定剤、金属酸化物などを含んでいてもよい。
【００２８】
マトリックスゴムとの接着性を向上するために、本発明の補強用コードは、上記被膜（第１の被膜）上に形成された第２の被膜を備えてもよい。第２の被膜を形成する処理剤は、水性処理剤（Ａ）と同じでもよいし、異なってもよい。たとえば、成分や溶媒が水性処理剤（Ａ）とは異なる処理剤で第２の被膜を形成してもよい。第２の被膜によって、補強用コード内への水や油の浸透を防ぐ効果を高めることができる。そのため、第２の被膜は、水や油がゴム製品に付着する環境において使用される補強用コードに、特に好ましく形成される。
【００２９】
フィラメントの束の撚り数、すなわち、フィラメントの束に加えられた撚りの数は、２０〜４００回／ｍの範囲にあり、２０〜２００回／ｍの範囲にあることが好ましく、３０〜１６０回／ｍの範囲にあることがより好ましい。フィラメントが炭素繊維フィラメントである場合、３０〜１２０回／ｍの範囲にあることが好ましい。撚りの方向に限定はなく、Ｓ方向であってもよいし、Ｚ方向であってもよい。
【００３０】
以下では、フィラメントの束を構成する主要なフィラメント（ガラス繊維フィラメント、炭素繊維フィラメント、アラミド繊維フィラメント、またはＰＢＯ繊維フィラメント）を「主要フィラメント」という場合がある。なお、ある１つの繊維フィラメントが主要フィラメントである補強用コードでは、それ以外の繊維フィラメントは主要フィラメントではない。本発明の補強用コードにおいて、フィラメントの束は、実質的に、ガラス繊維フィラメント、炭素繊維フィラメント、アラミド繊維フィラメント、またはＰＢＯ繊維フィラメントによって構成されている。ここで、「実質的に」とは、発明の効果に大きな影響を与えない程度に、フィラメントの束が、主要フィラメント以外のフィラメントを含んでもよいことを意味する。
【００３１】
典型的には、フィラメントの束（ストランド）は、ガラス繊維フィラメントのみ、炭素繊維フィラメントのみ、アラミド繊維フィラメントのみ、またはＰＢＯ繊維フィラメントのみによって構成される。ただし、本発明の効果が得られる限り、フィラメントの束（ストランド）は、主要フィラメント以外のフィラメント（補強用繊維フィラメント）を含んでもよい。たとえば、フィラメントの束は、主要フィラメント以外のフィラメントを、断面積に占める割合が１０％以下（たとえば５％以下や１％以下）となる割合で含んでもよい。主要フィラメント以外のフィラメントに特に限定はなく、補強用繊維として一般的に用いられている繊維のフィラメントを用いることができる。
【００３２】
ストランド（フィラメントの束）に含まれるフィラメントの数は、２５０〜４８０００本の範囲にあり、１０００〜２４０００本の範囲や、１２００〜１２０００本の範囲にあってもよい。ストランド（フィラメントの束）に含まれるフィラメントの数は、たとえば、２５０本、１０００本、３０００本、６０００本、１２０００本、２４０００本、または４８０００本であってもよい。
【００３３】
ガラス繊維フィラメントのガラスの種類に特に限定はなく、たとえば、Ｃガラス、Ｅガラス、高強度ガラス（Ｕガラス（日本板硝子株式会社製）、Ｋガラス（日本板硝子株式会社製）、Ｓガラスであってもよい。これらの中でも、高強度ガラスは、ベルトの強度が大きくなる点で好ましい。ガラス繊維フィラメントの直径に特に限定はなく、たとえば５ミクロン〜１１ミクロンの範囲にあってもよい。ガラス繊維フィラメントの直径は、屈曲性を向上させるために、５ミクロン〜１１ミクロンの範囲にあることが好ましく、５ミクロン〜７ミクロンの範囲にあることがより好ましい。別の観点では、ガラス繊維フィラメントの平均直径は、５ミクロン〜１１ミクロンの範囲にあることが好ましく、５ミクロン〜７ミクロンの範囲にあることがより好ましい。通常、ガラス繊維フィラメントには、紡糸をする製造工程において、フィラメントを束ねるための集束剤が付与されている。集束剤は耐油性が高いものが望ましいが、その種類は限定されず、たとえば、アクリル系集束剤、エポキシ系集束剤、ラテックス系集束剤などの一般的なものを使用できる。
【００３４】
被膜の質量は、フィラメントの束の質量の７〜３０％の範囲（たとえば、１０〜２５％の範囲や１５〜２０％の範囲）にあってもよい。この範囲は、フィラメントがガラス繊維フィラメントである場合、フィラメントが炭素繊維フィラメントである場合、フィラメントがアラミド繊維フィラメントである場合、および、フィラメントがＰＢＯ繊維フィラメントである場合のいずれの場合にも適用できる。被膜の量が多いと、コードが柔軟になって屈曲性は向上する。しかし、被膜の量が多すぎると、油の影響が大きくなったり、また、ゴム製品内における寸法安定性が低下したりする場合がある。一方、被膜の量が少なすぎると、補強用繊維を充分に保護することができず、その結果、ゴム製品の寿命が低下する場合がある。フィラメントがガラス繊維フィラメントである場合、被膜の質量は、フィラメントの束の質量の１０〜２５％の範囲（好ましくは１５〜２０％の範囲）にあってもよい。フィラメントが炭素繊維フィラメントである場合、フィラメントがアラミド繊維フィラメントである場合、および、フィラメントがＰＢＯ繊維フィラメントである場合には、被膜の質量は、フィラメントの束の質量の７〜３０％の範囲（好ましくは１５〜２５％の範囲）にあってもよい。
【００３５】
水性処理剤（Ａ）において、架橋剤の質量は、ゴムラテックスのゴムの質量の１０〜１００％の範囲（たとえば２５〜７０％の範囲）にあってもよい。
【００３６】
本発明の補強用コードは、水や油が付着する環境下でも良好な強度を維持できるので、様々なゴム製品の補強に適用可能である。例えば、耐熱性と耐屈曲疲労性に加えて、水や油などが付着する可能性があるタイミングベルトなどの補強用コードとしても好適に利用できる。
【００３７】
炭素繊維フィラメントの種類に特に限定はない。炭素繊維フィラメントの直径に特に限定はなく、たとえば４ミクロン〜１２ミクロンの範囲にあってもよい。炭素繊維フィラメントの直径は、４ミクロン〜１２ミクロンの範囲にあることが好ましく、５ミクロン〜７ミクロンの範囲にあることがより好ましい。別の観点では、炭素繊維フィラメントの平均直径は、４ミクロン〜１２ミクロンの範囲にあることが好ましく、５ミクロン〜７ミクロンの範囲にあることがより好ましい。
【００３８】
好ましい一例では、フィラメントの束は、３０００〜７０００本の範囲のガラス繊維フィラメント（フィラメントの直径は５μｍ〜１１μｍの範囲）によって構成され、たとえば、５０００〜７０００本の範囲のガラス繊維フィラメント（フィラメントの直径は７μｍ〜９μｍの範囲）によって構成される。好ましい他の一例では、１０００〜４８０００本の範囲の炭素繊維フィラメント（フィラメントの直径は４μｍ〜１２μｍの範囲）によって構成され、たとえば、１０００〜１２０００本の範囲の炭素繊維フィラメント（フィラメントの直径は５μｍ〜７μｍの範囲）によって構成される。好ましい他の一例では、２５０〜５０００本の範囲のアラミド繊維フィラメント（フィラメントの直径は８μｍ〜１３μｍの範囲）によって構成され、たとえば、２５０〜２０００本の範囲のアラミド繊維フィラメント（フィラメントの直径は１１μｍ〜１３μｍの範囲）によって構成される。好ましい他の一例では、２５０〜５０００本の範囲のＰＢＯ繊維フィラメント（フィラメントの直径は８μｍ〜３０μｍの範囲）によって構成され、たとえば、２５０〜１０００本の範囲のＰＢＯ繊維フィラメント（フィラメントの直径は１０μｍ〜３０μｍの範囲）によって構成される。
【００３９】
［ゴム製品］
本発明のゴム製品は、本発明の補強用コードで補強されたゴム製品である。ゴム製品に特に限定はない。本発明のゴム製品の例には、自動車や自転車のタイヤ、および、伝動ベルトなどが含まれる。伝動ベルトの例には、噛み合い伝動ベルトや摩擦伝動ベルトなどが含まれる。噛み合い伝動ベルトの例には、自動車用タイミングベルトなどに代表される歯付きベルトが含まれる。摩擦伝動ベルトの例には、平ベルト、丸ベルト、Ｖベルト、Ｖリブドベルトなどが含まれる。
【００４０】
本発明のゴム製品は、本発明の補強用コードをゴム組成物（マトリックスゴム）に埋め込むことによって形成されている。補強用コードをマトリックスゴム内に埋め込む方法は特に限定されず、公知の方法を適用してもよい。本発明のゴム製品（たとえばゴムベルト）には、本発明の補強用コードが埋め込まれている。そのため、本発明のゴム製品は、高い強度および高い耐屈曲疲労性を備え、さらに、水や油が付着する環境下でも強度低下が少ないという特長を有する。したがって、本発明のゴム製品は、車輌用エンジンのタイミングベルトなどの用途に特に適している。
【００４１】
本発明の補強用コードが埋め込まれるゴム組成物のゴムは、特に限定されず、クロロプレンゴム、クロロスルホン化ポリエチレンゴム、エチレンプロピレンゴム、水素化ニトリルゴムなどであってもよい。水素化ニトリルゴムおよびアクリル酸亜鉛誘導体を分散させた水素化ニトリルゴムから選ばれる少なくとも１つのゴムは、耐水性および耐油性の観点から、好ましい。マトリックスゴムは、さらに、カルボキシル変性された水素化ニトリルゴムを含んでもよい。なお、補強用コードの被膜とゴム製品のゴム組成物とが同じ種類のゴムを含むか、または、同じ種類のゴムからなることが、接着性の点で好ましい。
【００４２】
ゴム製品の一例として、歯付きベルトを図１に示す。図１に示す歯付ベルト１０は、ベルト本体１１および複数の補強用コード１２を含む。ベルト本体１１は、ベルト部１３と、一定間隔でベルト部１３から突き出した複数の歯部１４とを含む。補強用コード１２は、ベルト部１３の内部に、ベルト部１３の周方向（長手方向）に延びるような方向に配置されて、埋め込まれている。補強用コード１２は、本発明の補強用コードである。
【００４３】
［補強用コードの製造方法］
本発明の補強用コードの製造方法の一例を以下に説明する。なお、本発明の補強用コードについて説明した事項は以下の製造方法に適用できるため、重複する説明を省略する場合がある。また、以下の製造方法で説明した事項は、本発明の補強用コードに適用できる。この製造方法の一例は、以下の工程（ｉ）および（ii）を含む。
【００４４】
工程（ｉ）では、複数のフィラメントを束ねて、その表面に水性処理剤（Ａ）を塗布したのち、水性処理剤（Ａ）中の溶媒を除去する。具体的には、まず、複数のフィラメントを引き揃えて１つの束とし、その束の表面に水性処理剤（Ａ）を塗布する。その後、水性処理剤（Ａ）中の溶媒を除去する。フィラメントの束は、実質的に、ガラス繊維フィラメントまたは炭素繊維フィラメントで構成される。
【００４５】
工程（ｉ）によって被膜が形成される。水性処理剤（Ａ）を塗布する方法に限定はなく、たとえば、フィラメントの束を水性処理剤（Ａ）中に浸漬してもよい。上述したように、フィラメントの束は、実質的にガラス繊維フィラメントまたは炭素繊維フィラメントからなる。溶媒を除去する方法に限定はなく、たとえば、乾燥炉を用いて溶媒を除去してもよい。溶媒を除去するための乾燥条件は特に限定されない。たとえば、８０〜３００℃の雰囲気下で０．１〜２分間乾燥することによって、溶媒を除去してもよい。
【００４６】
工程（ii）では、被膜が形成されたフィラメントの束を一方向に撚る。撚る方向は、Ｓ方向であってもよいし、Ｚ方向であってもよい。フィラメントの数および撚り数は、上述したため、説明を省略する。このようにして、本発明の補強用コードが製造される。工程（ii）では、工程（ｉ）で形成されたフィラメントの束を複数本撚り合わせることはない。すなわち、工程（ii）では、工程（ｉ）で形成されたフィラメントの束１つに対して撚りを加える。
【００４７】
本発明の補強用コードを製造するための他の一例を以下に説明する。この製造方法は、以下の工程（Ｉ）および（II）を含む。
【００４８】
工程（Ｉ）では、複数のフィラメントを１つにまとめて撚りを加える。具体的には、複数のフィラメントを引き揃えて１つの束とし、その束に対して撚りを加える。工程（Ｉ）によって、撚られたフィラメントの束が形成される。フィラメントの種類、数、および撚り数は、上述した通りである。
【００４９】
工程（II）では、撚られたフィラメントの束の表面に水性処理剤（Ａ）を塗布した後、水性処理剤（Ａ）中の溶媒を除去する。水性処理剤（Ａ）の塗布方法および溶媒の除去方法は上述した通りである。工程（II）によって、被膜を備える本発明の補強用コードが得られる。
【００５０】
なお、上記被膜（第１の被膜）の上に他の被膜（第２の被膜）を形成する場合には、第１の被膜の上に処理剤を塗布し、その処理剤中の溶媒を除去することによって第２の被膜を形成すればよい。
【実施例】
【００５１】
以下、本発明について、実施例を用いてさらに詳細に説明する。まず、ガラス繊維フィラメントを用いた補強用コードの実施例について説明する。
【００５２】
（実施例１〜６）
まず、高強度ガラスからなり、平均直径が７μｍであるガラス繊維フィラメントが２００本集束されることによって構成されたガラス繊維を用意した。そして、このガラス繊維を６本引き揃えてフィラメントの束とし、その束を、以下の表１に示す組成の水性処理剤に浸漬した後、２００℃で２分間乾燥させて、１本のガラス繊維コードを得た。このガラス繊維コードに、８０回／ｍの割合で一方向に撚りをかけ、実施例１の補強用コードを作製した。
【００５３】
水性処理剤の組成を変えることを除いて実施例１と同様の条件で、実施例２〜６の補強用コードを作製した。実施例２〜６で用いられた水性処理剤の組成を表１に示す。なお、実施例１〜６の補強用コードにおいて、被膜の質量は、ガラス繊維フィラメントの束の質量の１８％であった。
【００５４】
【表１】
0005795197.tif 000002
【００５５】
（比較例１〜４）
水性処理剤の組成を変えることを除いて実施例１と同様の条件で、比較例１〜４の補強用コードを作製した。比較例１〜４で用いられた水性処理剤の組成を表１に示す。
【００５６】
（実施例７〜１３）
ガラス繊維フィラメントの数を以下の表２に示す数に変えたことを除いて実施例１と同じ条件で、実施例７〜１３の補強用コードを作製した。
【００５７】
（比較例５〜６）
ガラス繊維フィラメントの数を以下の表２に示す数に変えたことを除いて実施例１と同じ条件で、比較例５および６の補強用コードを作製した。
【００５８】
【表２】
0005795197.tif 000003
【００５９】
（比較例７〜１４）
実施例１に示す補強用繊維（ガラス繊維フィラメントの束）に代えて以下の表３に示す補強用繊維を用いたことを除いて、実施例１と同じ条件で、比較例７〜１４の補強用コードを作製した。
【００６０】
【表３】
0005795197.tif 000004
【００６１】
表３に示すように、比較例７〜１４では、補強用繊維として、複数のストランドによって構成された補強用繊維を用いた。
【００６２】
比較例７の補強用コードは２つのストランドを含む。それぞれのストランドは、６００本のガラス繊維フィラメント（実施例１と同じガラス繊維フィラメント）を引き揃えて水性処理剤を塗布して乾燥した後、８０回／ｍの下撚りを加えることによって形成した。このように形成されたストランドを２本束ねて８０回／ｍの上撚りを加えることによって比較例７の補強用コードを得た。なお、下撚りの撚り方向と上撚りの撚り方向とは逆である。他の比較例８〜１４も、フィラメントの数および／またはストランドの数が異なることを除き、比較例７と同様の方法で作製した。
【００６３】
次に、実施例１〜１３および比較例１〜１４の補強用コードのそれぞれを、以下の表４に示す組成を有するゴムに埋め込んで、屈曲試験用の試験片（サイズ：２００ｍｍ×１０ｍｍ×３ｍｍ）を作製した。
【００６４】
【表４】
0005795197.tif 000005
【００６５】
次に、それぞれの試験片について、水および油が付着していない状態で１０万回屈曲させる屈曲試験を行った。また、それぞれの試験片について、水が付着した状態で１０万回屈曲させる屈曲試験を行った。また、それぞれの試験片について、油が付着した状態で１０万回屈曲させる屈曲試験を行った。屈曲試験は、図２に示す屈曲試験機２０を用いて行った。それぞれの試験片について、屈曲試験前および屈曲試験後の引張強度を測定した。ここで、引張強度は、一般的に用いられる引張試験機と一般的に用いられるコードグリップとを用いて引張試験を実施し、その際に得られた破断強度である。なお、単位はＮ／コードである。
【００６６】
屈曲試験機２０は、直径１０ｍｍの１個の平プーリ２１と、モータ（図示せず）と、４個のガイドプーリ２２とを備える。まず、作製された試験片２３を、５個のプーリに架けた。そして、試験片２３の一端２３ａにおもりをつけて、試験片２３に１０Ｎの荷重を加えた。その状態で、試験片２３の他端２３ｂを図２の矢印の方向に１万回往復運動させ、平プーリ２１の部分で試験片２３を繰り返し屈曲させた。屈曲試験は室温で行った。このようにして、試験片２３の屈曲試験を行ったのち、屈曲試験後の試験片の引張強度を測定した。
【００６７】
そして、屈曲試験前の試験片の引張強度を１００％としたときの、屈曲試験後の試験片の引張強度の割合、すなわち強度保持率（％）を求めた。この引張強度の保持率の値が高いほど耐屈曲疲労性に優れていることを示す。実施例１〜６および比較例１〜４についての結果を表５に示す。
【００６８】
【表５】
0005795197.tif 000006
【００６９】
実施例１、７〜１３および比較例５および６についての結果を表６に示す。
【００７０】
【表６】
0005795197.tif 000007
【００７１】
比較例７〜１４についての結果を表７に示す。
【００７２】
【表７】
0005795197.tif 000008
【００７３】
表５〜７に示されるように、比較例の補強用コードを用いたゴムベルトに比べて、実施例の補強用コードを用いたゴムベルトは、水や油が付着しても強度の低下が小さかった。
【００７４】
以下では、炭素繊維フィラメントを用いた補強用コードの実施例について説明する。
【００７５】
（実施例１４〜１６）
まず、炭素繊維フィラメント１２０００本を束ねて、フィラメントの束とした。炭素繊維フィラメントには、平均直径が７ミクロンのものを用いた。
【００７６】
その束を、以下の表８に示す組成の水性処理剤（Ａ）に浸漬した後、２００℃で２分間乾燥させて、第１の被膜を有する１本の炭素繊維コードを得た。この炭素繊維コードに、６０回／ｍの割合で一方向に撚りをかけた。なお、表８に示す配合比は、固形分の配合比である。
【００７７】
【表８】
0005795197.tif 000009
【００７８】
次に、マトリックスゴムとの接着性を向上させるために、第２の被膜を形成した。具体的には、以下の表９に示す組成を有する処理剤を上記第１の被膜の上に塗布して乾燥することによって、第２の被膜を形成した。このようにして、実施例１４の補強用コードを得た。
【００７９】
【表９】
0005795197.tif 000010
【００８０】
第１の被膜を形成するための水性処理剤（Ａ）の組成を変えることを除いて実施例１４と同様の条件で、実施例１５および１６の補強用コードを作製した。実施例１５および１６で用いられた水性処理剤（Ａ）の組成を表８に示す。
【００８１】
（比較例１５および１６）
ストランドの構成を変更することを除いて、実施例１４と同様の条件で、比較例１５および１６の補強用コードを作製した。比較例１５および１６で用いられた水性処理剤（Ａ）の組成を表１０に示す。比較例１５の補強用コードは、以下の手順で作製した。まず、６０００本の炭素繊維フィラメントの束に、水性処理剤（Ａ）を塗布して乾燥させることによって被膜を形成した。その後、当該フィラメントの束に６０回／ｍの下撚りを加えてストランドを作製した。次に、同様の方法でもう１本ストランドを作製した。作製された２本のストランドを束ねて、６０回／ｍの上撚りを加えた。下撚り方向と上撚り方向とは逆方向とした。次に、実施例１４と同様の方法で、束ねられた２本のストランドの表面に第２の被膜を形成した。このようにして、比較例１５の補強用コードを作製した。
【００８２】
比較例１６の補強用コードは、以下の手順で作製した。まず、３０００本の炭素繊維フィラメントの束に、表１０に示す水性処理剤（Ａ）を塗布して乾燥させることによって、被膜を形成した。その後、当該フィラメントの束に６０回／ｍの下撚りを加えたストランドを作製した。同様の方法によって、さらに３本のストランドを作製した。作製された４本のストランドを束ねて、６０回／ｍの上撚りを加えた。下撚り方向と上撚り方向とは逆方向とした。次に、実施例１４と同様の方法で、束ねられた４本のストランドの表面に第２の被膜を形成した。このようにして、比較例１６の補強用コードを作製した。なお、表１０に示す配合比は、固形分の配合比である。また、表１０に示す２種類のゴムラテックスは、それぞれ、表８に示す２種類のゴムラテックスと同じである。
【００８３】
【表１０】
0005795197.tif 000011
【００８４】
なお、実施例１４〜１６および比較例１５〜１６の補強用コードにおいて、第１の被膜の質量は、フィラメントのトータルの質量の２０％であった。
【００８５】
次に、実施例１４〜１６および比較例１５〜１６の補強用コードのそれぞれを、上記の表４に示す組成を有するゴムに埋め込んで、屈曲試験用の試験片（サイズ：３００ｍｍ×１０ｍｍ×３ｍｍ）を作製した。
【００８６】
次に、ガラス繊維フィラメントを用いた実施例１の試験片と同様の条件で、屈曲試験を行った。そして、屈曲試験前の試験片の引張強度を１００％としたときの、屈曲試験後の試験片の引張強度の保持率（％）を求めた。結果を表８および１０に示す。
【００８７】
表８および１０に示すように、実施例１４〜１６の補強用コードは、比較例１５および１６の補強用コードに比べて、強度保持率が高かった。
【００８８】
以上、本発明の実施形態について例を挙げて説明したが、本発明は上記実施形態に限定されず、本発明の技術的思想に基づいて他の実施形態に適用できる。
【産業上の利用可能性】
【００８９】
本発明は、ゴム製品を補強するための補強用コード、およびそれを用いたゴム製品に利用できる。
【符号の説明】
【００９０】
１０      歯付ベルト
１１    ベルト本体
１２    補強用コード
１３    ベルト部
１４    歯部
【図１】
0005795197.tif 000012
【図２】
0005795197.tif 000013